(57)【要約】【課題】  毒性のなく、容易に運搬、使用が可能で低価格である水溶性アスファルト付着防止剤を提供すること。【解決手段】  アスファルト用付着防止剤は、アスファルト用付着防止剤において、分子内に少なくとも二つの水酸基を有する水溶性有機化合物を主成分とする。【選択図】        なし【特許請求の範囲】
【請求項１】
分子内に少なくとも二つの水酸基を有する水溶性有機化合物を主成分とすることを特徴とするアスファルト用付着防止剤。
【請求項２】
請求項１記載のアスファルト用付着防止剤において、前記水溶性有機化合物を水で希釈してなることを特徴とするアスファルト用付着防止剤。
【請求項３】
請求項１又は２に記載のアスファルト用付着防止剤において、前記水溶性有機化合物がエチレングリコール、エチレングリコール多量体、グリセリン、グリセリン多量体の内の少なくとも一種であることを特徴とするアスファルト用付着防止剤。
【請求項４】
請求項１又は２に記載のアスファルト用付着防止剤において、前記水溶性有機化合物が食用油のケン化あるいはトランスエステル化により得られるグリセリンあるいはグリセリンを含む混合物であることを特徴とするアスファルト用付着防止剤。
【発明の詳細な説明】
【技術分野】
【０００１】
本発明は、道路の舗装等に用いられるアスファルトが使用器具等に付着することを防止するためのアスファルト付着防止剤に関し、詳しくは、水溶性のアスファルト付着防止剤に関する。
【背景技術】
【０００２】
アスファルト用付着防止剤は、アスファルト合材の製造、保管サイロ、トラック、施工時のローラーおよび作業員の靴底などにアスファルトが付着するのを防止するために必要不可欠である。また、製造、トラックへの積み込みおよび道路舗装時に噴霧して使用するため、作業員への安全性の面から低毒性であることに加えて生分解性を持つことなど環境負荷の小さいことが要求される。
【０００３】
これまで多くのアスファルト付着防止剤が市販されているが、いずれも価格と性能のバランス面から満足なものは見出されていない。例えば、大豆などから抽出された生分解性の高い植物性油を主成分とするアスファルト付着防止剤が市販されているが、水で希釈して使用する場合、これらは水と本質的に交じり合わないため、しばらくすると二層分離してしまうという問題があった。また水で希釈せずに使用する場合には、価格が高いために施工コストを上昇させてしまうという問題点があった。
【０００４】
また、一部では軽油などの鉱物油を付着防止剤として使用している例もあるが、鉱物油はアスファルト付着防止能が高いものの、作業員の健康上および環境汚染の観点から好ましくないことに加えて、アスファルト合材中のアスファルト成分を溶出させてしまうという問題がある。合材からアスファルト成分が溶出すると、合材中の砂利同士の結合力を弱めてしまうため、車が走行した際に砂利が跳ね上がるなど施工不良の原因になると言われている。
【発明の開示】
【発明が解決しようとする課題】
【０００５】
そこで、本発明の技術的課題は、低毒性でかつ環境負荷の小さいなアスファルト付着防止剤を提供することにある。
【０００６】
また、本発明の技術的課題は、水溶性で扱いやすくかつアスファルト成分を溶出させない安価な水溶性アスファルト付着防止剤を提供することにある。
【課題を解決するための手段】
【０００７】
以上のような問題点を解決すべく鋭意検討した結果、本発明の水溶性アスファルト付着防止剤を開発するに至ったものである。
【０００８】
即ち、本発明によれば、分子内に少なくとも二つの水酸基を有する水溶性有機化合物を主成分とすることを特徴とするアスファルト用付着防止剤が得られる。
【０００９】
また、本発明によれば、前記アスファルト用付着防止剤において、前記水溶性有機化合物を水で希釈してなることを特徴とするアスファルト用付着防止剤が得られる。
【００１０】
また、本発明によれば、前記いずれか一つのアスファルト用付着防止剤において、前記水溶性有機化合物がエチレングリコール、エチレングリコール多量体、グリセリン、グリセリン多量体の内の少なくとも一種であることを特徴とするアスファルト用付着防止剤が得られる。
【００１１】
さらに、本発明によれば、前記アスファルト用付着防止剤において、前記水溶性有機化合物が食用油のケン化あるいはトランスエステル化により得られるグリセリンあるいはグリセリンを含む混合物であることを特徴とするアスファルト用付着防止剤が得られる。
【発明の効果】
【００１２】
本発明においては、低毒性でかつ環境負荷の小さいなアスファルト付着防止剤を提供することができる。
【００１３】
さらに、本発明においては、水溶性で扱いやすくかつアスファルト成分を溶出させない安価な水溶性アスファルト付着防止剤を提供することができる。
【発明を実施するための最良の形態】
【００１４】
以下、本発明をさらに、具体的に説明する。
【００１５】
本発明者らは従来のアスファルト付着防止剤が油性であるために水と混和しづらく、またアスファルト成分を溶出させることを見出し、これらの問題点を解決するために水溶性の化合物について検討した。その結果、少なくとも二つ以上の水酸基を有する水溶性有機化合物である多価アルコールが優れた付着防止性能を持ち、かつアスファルト成分を殆ど溶出させないことを見出し、本発明をなすにいたった。
【００１６】
本発明のアスファルト用付着防止剤は、分子内に少なくとも二つの水酸基を有する水溶性有機化合物を主成分としている。この水溶性有機化合物を水で希釈しても良い。
【００１７】
ここで、本発明において、分子内に少なくとも二つの水酸基を有する水溶性有機化合物とは多価アルコールを指す。この分子内に少なくとも二つの水酸基を有する水溶性有機化合物としては、次のものを使用することができる。
【００１８】
２価のアルコールとしては、例えば、エチレングリコール、ジエチレングリコールなどのエチレングリコール多量体、プロピレングリコール、ブタンジオール類が挙げられる。
【００１９】
また、３価のアルコールとしては例えば、グリセリンが挙げられる。
【００２０】
さらに、４価のアルコールとしては例えば、ジグリセリン、ペンタエリスリトールが挙げられる。
【００２１】
これらの多価アルコールをアスファルト用付着防止剤として使用する場合には、意図的に混合して使用しても良いし、反応などの結果として生成した混合物をそのまま使用してもよい。
【００２２】
さらに、この多価アルコールをアスファルト用付着防止剤として使用する場合には、適宜水で希釈して使用しても良い。多価アルコールと水の混合割合に特別な制限はなく、使用条件や剥離性能に合わせて適宜選択すればよい。
【００２３】
一般的な使用条件下では多価アルコールが１重量部に対して水が０．１重量部から１００重量部の範囲で希釈すればよく、好ましくは多価アルコール１重量部に対して水が１重量部から２０重量部の範囲で希釈するのが良い。
【００２４】
食用油のケン化とは、食用油を苛性カリ、苛性ソーダなどの苛性アルカリ水溶液で処理することによって、食用油を脂肪酸塩とグリセリンに分解する反応を指す。一般に、ケン化ではグリセリンが水溶液として得られる。
【００２５】
一方、食用油のトランスエステル化とは、食用油をメタノール、エタノールなどの１価の低級アルコールと触媒の存在下で反応させることにより、脂肪酸の低級アルコールエステルとグリセリンを生成する反応であり、エステル交換反応とも呼ばれる。
【００２６】
これらの反応により得られたグリセリンをアスファルト用付着防止剤として用いる場合には、苛性アルカリ、触媒成分、脂肪酸、脂肪酸塩、モノグリセリド、ジグリセリド、トリグリセリド等を含んでいても良い。また必要に応じて精製して用いても良いし、苛性アルカリを中和して用いても良い。
【００２７】
また、上記反応において水溶性という場合には、常温において水に対して１ｖｏｌ％以上溶解するものを指す。また、多価アルコールの製造方法によっては一部、水不溶分を含む場合もあるが、噴霧器等を目詰まりさせることがなければ問題なく使用可能である。
【００２８】
以下、本発明の具体例について説明する。
【００２９】
（例１）
使用済み食用油１ｋｇに苛性カリ１４ｇとメタノール０．１５ｋｇを加えて３０分間攪拌した。その後、２４時間、室温で静置してトランスエステル化反応させた。反応後、液液分離により二層分離してグリセリンを得た。以下、このグリセリンを粗製グリセリンと呼ぶ。
【００３０】
（例２）
例２では、付着防止性能テストについて説明する。
【００３１】
上記例１で得られた粗製グリセリンを水で２０ｖｏｌ％に希釈したサンプルを調製した。また、比較実験として軽油（希釈せず）、および水で２０ｖｏｌ％に希釈した市販のアスファルト付着防止剤３種類（Ａ〜Ｃ）を塗布したバットを用意した。これらのサンプル少量を、各々、ホーロー製バットに入れて表面に良くなじませた。アスファルト（（株）森長組製アスファルト合材）をバーナーにより加熱して軟化させた後、各々のサンプルを塗布したバットに入れて１０分間放置した。放置後、金属製のヘラでアスファルトをバットから剥がした。バットに付着して残ったアスファルトの残量から剥離性能を評価した。なお、残ったアスファルトの量が多いほど剥離性が悪いこと意味する。結果を表１および図１乃至図８に示す。
【００３２】
【表１】
2006241409.tif 000002
【００３３】
上記表１及び図１から、何も塗布しない場合には、アスファルトは全てバットに残った。粗製グリセリンを塗布した場合は、全てのアスファルトがバットより剥離し、良好な付着防止性能を示すことがわかる。軽油を塗布した場合は、大量のアスファルトがバットに付着し、またアスファルトの一部が溶解した。市販品Ａでは、アスファルトのほぼ全てがバットから剥がれたが、アスファルトのわずかな付着が観察された。市販品Ｂ、Ｃ、高純度グリセリン、エチレングリコールではアスファルトが完全には剥がれず、付着が認められた。
【００３４】
軽油を塗布したバットではアスファルトの溶解が確認されたが、このようなアスファルト成分の溶出はアスファルト合材中の砂利同士の結合力を弱めるため、舗装工事施工後に車が走行した際、砂利のはね上げ等の問題を生じるため、好ましくいない。
【００３５】
（例３）
例３では、アスファルト成分の溶出テストについて説明する。
【００３６】
内容積およそ１００ｍｌのサンプル瓶にアスファルトおよそ数ｇを取り、さらに、上記例１で得られた粗製グリセリンを容器の８分目まで加えて放置した。また粗製グリセリンの替わりに軽油、市販品Ａ〜Ｃ、高純度グリセリンおよびエチレングリコールを用いて同様の試料を調製した。これらの試料を室温で放置してアスファルトの溶解を観察した。なおアスファルトの溶解が少ないものほど付着防止剤としての性能が高いことになる。結果を表２および図９乃至図１５に示す。
【００３７】
【表２】
2006241409.tif 000003
【００３８】
上記表２及び図２の結果より粗製グリセリン、高純度グリセリン、エチレングリコールなどの分子内に少なくとも二つの水酸基を有する水溶性有機化合物はアスファルトを全く溶解させないことが分かる。
【産業上の利用可能性】
【００３９】
以上の説明の通り、本発明に係るアスファルト付着防止剤は、アスファルトの運搬や使用する分野に適用可能である。
【図面の簡単な説明】
【００４０】
【図１】本発明によるアスファルト付着防止剤として粗製グリセリンを使用した場合のアスファルトの粒子形態を示す写真である。
【図２】本発明によるアスファルト付着防止剤として高純度グリセリンを使用した場合のアスファルトの粒子形態を示す写真である。
【図３】本発明によるアスファルト付着防止剤エチレングリコールを使用した場合のアスファルトの粒子形態を示す写真である。
【図４】比較のために、付着防止剤を用いなかった場合のアスファルトの粒子形態を示す写真である。
【図５】比較のために軽油を使用した場合のアスファルトの粒子形態を示す写真である。
【図６】比較のために市販品Ａを使用した場合のアスファルトの粒子形態を示す写真である。
【図７】比較のために市販品Ｂを使用した場合のアスファルトの粒子形態を示す写真である。
【図８】比較のために市販品Ｃを使用した場合のアスファルトの粒子形態を示す写真である。
【図９】本発明のアスファルト付着防止剤としての粗製グリセリンへのアスファルトの溶解形態を示す写真で、（ａ）溶解前，（ｂ）溶解後を夫々示している。
【図１０】比較のためのアスファルト付着防止剤としての軽油へのアスファルトの溶解形態を示す写真で、（ａ）溶解前，（ｂ）溶解後を夫々示している。
【図１１】本発明のアスファルト付着防止剤としてのエチレングリコールへのアスファルトの溶解形態を示す写真で、（ａ）溶解前，（ｂ）溶解後を夫々示している。
【図１２】本発明のアスファルト付着防止剤としての高純度グリセリンへのアスファルトの溶解形態を示す写真で、（ａ）溶解前，（ｂ）溶解後を夫々示している。
【図１３】比較のためのアスファルト付着防止剤としての市販品Ａへのアスファルトの溶解形態を示す写真で、（ａ）溶解前，（ｂ）溶解後を夫々示している。
【図１４】比較のためのアスファルト付着防止剤としての市販品Ｂへのアスファルトの溶解形態を示す写真で、（ａ）溶解前，（ｂ）溶解後を夫々示している。
【図１５】本発明のアスファルト付着防止剤としての市販品Ｃへのアスファルトの溶解形態を示す写真で、（ａ）溶解前，（ｂ）溶解後を夫々示している。
【図１】
2006241409.tif 000004
【図２】
2006241409.tif 000005
【図３】
2006241409.tif 000006
【図４】
2006241409.tif 000007
【図５】
2006241409.tif 000008
【図６】
2006241409.tif 000009
【図７】
2006241409.tif 000010
【図８】
2006241409.tif 000011
【図９】
2006241409.tif 000012
【図１０】
2006241409.tif 000013
【図１１】
2006241409.tif 000014
【図１２】
2006241409.tif 000015
【図１３】
2006241409.tif 000016
【図１４】
2006241409.tif 000017
【図１５】
2006241409.tif 000018